(57)【特許請求の範囲】
【請求項１】
炭素質被覆黒鉛粒子を製造する方法であって、
黒鉛粒子に、変性ノボラック型フェノール樹脂を付着させることにより、樹脂付着黒鉛粒子を得て、
前記樹脂付着黒鉛粒子を、非酸化性雰囲気下、９００〜１５００℃で加熱して、前記変性ノボラック型フェノール樹脂を炭化させることにより、前記黒鉛粒子の表面の少なくとも一部を炭素質被膜で被覆し、
前記変性ノボラック型フェノール樹脂を構成するアリーレン基のうち、５〜９５モル％がヒドロキシ基を有するアリーレン基であり、
前記炭素質被覆黒鉛粒子は、
粒子径Ｄ５０が、３．０〜２０．０μｍであり、
ＢＥＴ法により求める比表面積が、４．０〜１５．０ｍ２／ｇであり、
ＢＪＨ法により求める細孔径１〜４ｎｍの細孔比表面積ＳＡａが、１．８５〜１２．５０ｍ２／ｇであり、
前記細孔比表面積ＳＡａに対する、ＢＪＨ法により求める細孔径４〜１５０ｎｍの細孔比表面積ＳＡｂの比（ＳＡｂ／ＳＡａ）が、０．２０〜１．２９である、炭素質被覆黒鉛粒子の製造方法。
【請求項２】
前記変性ノボラック型フェノール樹脂が、下記式（１）で表される、請求項１に記載の炭素質被覆黒鉛粒子の製造方法。
【化１】
0006946597.tif 000006
式（１）中、Ｐはヒドロキシ基を有するアリーレン基を表し、Ｘはヒドロキシ基を有しないアリーレン基を表し、ｍおよびｎは各々独立に１以上の整数を表す。ただし、ｍ／（ｍ＋ｎ）の値は０．０５〜０．９５である。
【請求項３】
前記変性ノボラック型フェノール樹脂が、前記式（１）中のＰがヒドロキシフェニレン基を表し、Ｘがジメチルフェニレン基を表す、キシレン変性ノボラック型フェノール樹脂である、請求項２に記載の炭素質被覆黒鉛粒子の製造方法。
【発明の詳細な説明】
【技術分野】
【０００１】
本発明は、炭素質被覆黒鉛粒子の製造方法に関する。
【背景技術】
【０００２】
特許文献１には、「黒鉛粉末と、固体のノボラック樹脂とを混合したのち、前記ノボラック樹脂を軟化させるとともに、剪断力を加え前記黒鉛粉末に前記ノボラック樹脂を被覆し造粒粉を形成する被覆工程と、前記造粒粉を酸素含有雰囲気下で熱処理し熱処理粉を得る熱処理工程と、前記熱処理粉を、不活性ガス雰囲気下で焼成し、負極活物質用炭素材料を得る焼成工程と、からなることを特徴とする負極活物質用炭素材料の製造方法。」が開示されている（請求項１）。
【先行技術文献】
【特許文献】
【０００３】
【特許文献１】特開２０１６−４６９１号公報
【発明の概要】
【発明が解決しようとする課題】
【０００４】
本発明者らは、従来の方法によって製造した炭素質被覆黒鉛粒子を、リチウムイオン二次電池の負極材料として用いた。その結果、電池特性（初回充放電効率、サイクル特性など）が不十分な場合があることを見出した。【０００５】
そこで、本発明は、リチウムイオン二次電池の負極材料として用いた場合に電池特性が優れる炭素質被覆黒鉛粒子を得ることを目的とする。
【課題を解決するための手段】
【０００６】
本発明者らは、上記目的を達成するために鋭意検討したところ、特定のノボラック型フェノール樹脂を用いて炭素質被膜とすることにより、特定の微細構造が得られ、その結果、電池特性が優れることを見出し、本発明を完成させた。【０００７】
すなわち、本発明は、以下の［１］〜［９］を提供する。
［１］炭素質被覆黒鉛粒子を製造する方法であって、黒鉛粒子に、変性ノボラック型フェノール樹脂を付着させることにより、樹脂付着黒鉛粒子を得て、上記樹脂付着黒鉛粒子を、非酸化性雰囲気下、９００〜１５００℃で加熱して、上記変性ノボラック型フェノール樹脂を炭化させることにより、上記黒鉛粒子の表面の少なくとも一部を炭素質被膜で被覆し、上記変性ノボラック型フェノール樹脂を構成するアリーレン基のうち、５〜９５モル％がヒドロキシ基を有するアリーレン基であり、上記炭素質被覆黒鉛粒子は、粒子径Ｄ５０が、３．０〜２０．０μｍであり、ＢＥＴ法により求める比表面積が、４．０〜１５．０ｍ２／ｇであり、ＢＪＨ法により求める細孔径１〜４ｎｍの細孔比表面積ＳＡａが、１．８５〜１２．５０ｍ２／ｇであり、上記細孔比表面積ＳＡａに対する、ＢＪＨ法により求める細孔径４〜１５０ｎｍの細孔比表面積ＳＡｂの比（ＳＡｂ／ＳＡａ）が、０．２０〜１．２９である、炭素質被覆黒鉛粒子の製造方法。【０００８】
［２］上記変性ノボラック型フェノール樹脂が、下記式（１）で表される、上記［１］に記載の炭素質被覆黒鉛粒子の製造方法。【０００９】
【化１】
0006946597.tif 000002
【００１０】
式（１）中、Ｐはヒドロキシ基を有するアリーレン基を表し、Ｘはヒドロキシ基を有しないアリーレン基を表し、ｍおよびｎは各々独立に１以上の整数を表す。ただし、ｍ／（ｍ＋ｎ）の値は０．０５〜０．９５である。【００１１】
［３］上記変性ノボラック型フェノール樹脂が、上記式（１）中のＰがヒドロキシフェニレン基を表し、Ｘがジメチルフェニレン基を表す、キシレン変性ノボラック型フェノール樹脂である、上記［２］に記載の炭素質被覆黒鉛粒子の製造方法。【００１２】
［４］黒鉛粒子と、上記黒鉛粒子の表面の少なくとも一部を被覆する炭素質被膜と、を備え、粒子径Ｄ５０が、３．０〜２０．０μｍであり、ＢＥＴ法による比表面積が、４．０〜１５．０ｍ２／ｇであり、ＢＪＨ法により求める細孔径１〜４ｎｍの細孔比表面積ＳＡａが、１．８５〜１２．５０ｍ２／ｇであり、上記細孔比表面積ＳＡａに対する、ＢＪＨ法により求める細孔径４〜１５０ｎｍの細孔比表面積ＳＡｂの比（ＳＡｂ／ＳＡａ）が、０．２０〜１．２９である、炭素質被覆黒鉛粒子。【００１３】
［５］上記炭素質被膜の含有量が、上記黒鉛粒子１００質量部に対して、０．１〜１５．０質量部である、上記［４］に記載の炭素質被覆黒鉛粒子。【００１４】
［６］平均面間隔ｄ００２が０．３３７０ｎｍ以下であり、ラマンＲ値が０．５０以下である、上記［４］または［５］に記載の炭素質被覆黒鉛粒子。【００１５】
［７］リチウムイオン二次電池の負極材料である、上記［４］〜［６］のいずれかに記載の炭素質被覆黒鉛粒子。【００１６】
［８］上記［４］〜［６］のいずれかに記載の炭素質被覆黒鉛粒子を含有する、リチウムイオン二次電池用負極。【００１７】
［９］上記［８］に記載の負極を有する、リチウムイオン二次電池。
【発明の効果】
【００１８】
本発明によれば、リチウムイオン二次電池の負極材料として用いた場合に電池特性が優れる炭素質被覆黒鉛粒子が得られる。
【図面の簡単な説明】
【００１９】
【図１】電池特性を評価するために作製した評価電池の断面図である。
【発明を実施するための形態】
【００２０】
本明細書において、範囲を「〜」を用いて表示した場合、その範囲は「〜」の両端を含む。例えば、Ａ〜Ｂという範囲は、ＡおよびＢを含む。
【００２１】
［炭素質被覆黒鉛粒子］
本発明の炭素質被覆黒鉛粒子は、黒鉛粒子と、上記黒鉛粒子の表面の少なくとも一部を被覆する炭素質被膜と、を備え、粒子径Ｄ５０が、３．０〜２０．０μｍであり、ＢＥＴ法による比表面積が、４．０〜１５．０ｍ２／ｇであり、ＢＪＨ法により求める細孔径１〜４ｎｍの細孔比表面積ＳＡａが、１．８５〜１２．５０ｍ２／ｇであり、上記細孔比表面積ＳＡａに対する、ＢＪＨ法により求める細孔径４〜１５０ｎｍの細孔比表面積ＳＡｂの比（ＳＡｂ／ＳＡａ）が、０．２０〜１．２９である。
本発明の炭素質被覆黒鉛粒子をリチウムイオン二次電池の負極材料として用いた場合に、初回充放電効率、サイクル特性などの電池特性に優れる。
【００２２】
〈粒子径Ｄ５０〉
本発明の炭素質被覆黒鉛粒子の粒子径Ｄ５０は、電解質との反応が小さくなり初回充放電効率が優れるという理由から、３．０μｍ以上であり、この効果がより優れるという理由から、４．０μｍ以上が好ましく、５．０μｍ以上がより好ましく、６．０μｍ以上が更に好ましく、７．０μｍ以上が特に好ましい。
一方、この粒子径Ｄ５０は、比表面積が大きくなることで入出力特性が優れるという理由から、２０．０μｍ以下であり、この効果がより優れるという理由から、１５．０μｍ以下好ましく、１０．０μｍ以下がより好ましい。
【００２３】
粒子径Ｄ５０は、累積度数分布における５０体積％粒子径であり、体積基準で小さい粒子から累計５０％の粒子径である。
粒子径Ｄ５０は、ＪＩＳ Ｚ ８８２５：２０１３に準拠して、レーザー回折式粒度分布計を用いて求める。このとき、分散媒として、３質量％の界面活性剤（トリトンＸ−１００）を含有する水溶液（溶媒：イオン交換水）を用いる。
【００２４】
〈比表面積ＳＢＥＴ〉
本発明の炭素質被覆黒鉛粒子のＢＥＴ法により求める比表面積ＳＢＥＴは、電解質との反応を抑えて初回充放電効率が優れるという理由から、４．０ｍ２／ｇ以上であり、この効果がより優れるという理由から、４．５ｍ２／ｇ以上が好ましく、５．０ｍ２／ｇ以上がより好ましく、６．５ｍ２／ｇ以上が更に好ましく、７．０ｍ２／ｇ以上が特に好ましい。
一方、この比表面積ＳＢＥＴは、同様の理由から、１５．０ｍ２／ｇ以下が好ましく、１３．０ｍ２／ｇ以下がより好ましく、１２．５ｍ２／ｇ以下が更に好ましく、１０．０ｍ２／ｇ以下が特に好ましい。
【００２５】
比表面積ＳＢＥＴは、ＪＩＳ Ｚ ８８３０：２０１３（ガス吸着による粉体（固体）の比表面積測定方法）に準拠して、窒素ガス吸着により求める。
【００２６】
〈細孔径１〜４ｎｍの細孔比表面積ＳＡａ〉
本発明の炭素質被覆黒鉛粒子において、ＢＪＨ法により求める細孔径１〜４ｎｍの細孔比表面積ＳＡａは、後述する変性ノボラック型フェノール樹脂から得られる被膜（炭素質被膜）に由来する表面積であって、１．８５ｍ２／ｇ以上であり、３．００ｍ２／ｇ以上が好ましく、４．００ｍ２／ｇ以上がより好ましい。
一方、この細孔比表面積ＳＡａは、電解質との反応を抑えて初回充放電効率およびサイクル特性が優れるという理由から、１２．５０ｍ２／ｇ以下であり、この効果がより優れるという理由から、１２．００ｍ２／ｇ以下が好ましく、１１．００ｍ２／ｇ以下がより好ましく、１０．００ｍ２／ｇ以下が更に好ましい。
【００２７】
〈細孔径４〜１５０ｎｍの細孔比表面積ＳＡｂ〉
本発明の炭素質被覆黒鉛粒子において、ＢＪＨ法により求める細孔径４〜１５０ｎｍの細孔比表面積ＳＡｂは、初回充放電効率およびサイクル特性がより優れるという理由から、０．５０ｍ２／ｇ以上が好ましく、１．００ｍ２／ｇ以上がより好ましく、２．００ｍ２／ｇ以上が更に好ましく、３．００ｍ２／ｇ以上が特に好ましい。
一方、この細孔比表面積ＳＡｂは、同様の理由から、１５．００ｍ２／ｇ以下が好ましく、１３．００ｍ２／ｇ以下がより好ましく、１０．００ｍ２／ｇ以下が更に好ましく、８．００ｍ２／ｇ以下がより更に好ましく、７．００ｍ２／ｇ以下が特に好ましく、５．００ｍ２／ｇ以下が最も好ましい。
【００２８】
〈細孔比表面積比（ＳＡｂ／ＳＡａ）〉
本発明の炭素質被覆黒鉛粒子において、細孔比表面積ＳＡａに対する細孔比表面積ＳＡｂの比（ＳＡｂ／ＳＡａ）は、初回充放電効率およびサイクル特性が優れるという理由から、０．２０以上であり、この効果がより優れるという理由から、０．３０以上が好ましく、０．３５以上がより好ましい。
一方、この比（ＳＡｂ／ＳＡａ）は、同様の理由から、１．２９以下であり、１．２７以下が好ましく、１．１０以下がより好ましく、１．００以下が更に好ましい。
【００２９】
細孔比表面積ＳＡａおよび細孔比表面積ＳＡｂは、ＪＩＳ Ｚ ８８３１−２（ガス吸着によるメソ細孔及びマクロ細孔の測定方法）およびＪＩＳ Ｚ ８８３１−３（ガス吸着によるミクロ細孔の測定方法）に準拠して、窒素吸着等温線からＢＪＨ法により求める。相対圧５×１０-７Ｐａから測定を開始する。
【００３０】
〈平均面間隔ｄ００２〉
平均面間隔ｄ００２は、格子面である（００２）面の平均面間隔であり、Ｘ線回折法により求める。平均面間隔ｄ００２は、炭素材料の結晶性を示す指標の１つであり、値が大きいと結晶性が低く、値が小さいと結晶性が高い。
炭素化した材料を加熱することにより、材料の黒鉛化、つまり、結晶化が進行する。黒鉛化が進むほど、結晶の大きさ（結晶子サイズ）は大きくなり、平均面間隔ｄ００２は、理想的な黒鉛結晶の０．３３５４ｎｍ（理論値）に近づく。
本発明の炭素質被覆黒鉛粒子においては、結晶性が高くなるという理由から、平均面間隔ｄ００２は、０．３３７０ｎｍ以下が好ましく、０．３３６０ｎｍ以下がより好ましい。
【００３１】
同様の理由から、本発明の炭素質被覆黒鉛粒子においては、Ｌａ（１１０）は、１００ｎｍ以上が好ましく、１５０ｎｍ以上が好ましい。
Ｌａ（１１０）は、１１０回折線から求めたａ軸方向の結晶子の大きさである。
【００３２】
平均面間隔ｄ００２およびＬａ（１１０）は、ＪＩＳ Ｒ ７６５１：２００７（炭素材料の格子定数及び結晶子の大きさ測定方法）に準拠して求める。
【００３３】
〈ラマンＲ値〉
ラマン分光法とは、物質に光を照射したときに起こるラマン散乱光を分光して得られるラマンスペクトルから物質の分子レベルの構造を解析する手法である。
炭素質被覆黒鉛粒子をラマンスペクトルにおいては、グラファイト構造に由来するＧバンドのピークが１５８０ｃｍ−１付近に確認され、欠陥の導入により対称性が乱れた場合に出現するＤバンドのピークが１３６０ｃｍ−１付近に確認される。
Ｇバンドのピーク強度ＩＧに対する、Ｄバンドのピーク強度ＩＤの比（ＩＤ／ＩＧ）を、ラマンＲ値という。
ラマンＲ値は、ラマンＲ値が小さいと結晶性が高く、大きいと結晶性が低い。
本発明の炭素質被覆黒鉛粒子においては、結晶性が高くなるという理由から、ラマンＲ値は、０．５０以下が好ましく、０．４０以下がより好ましく、０．２５以下が更に好ましい。
下限は特に限定されないが、ラマンＲ値は、０．１０以上が好ましく、０．１５以上がより好ましい。
ラマンＲ値は、ＪＩＳ Ｋ ０１３７：２０１０（ラマン分光分析通則）に準拠して求める。
【００３４】
〈炭素質被膜の含有量〉
炭素質被膜の含有量は、黒鉛粒子１００質量部に対して、０．１質量部以上が好ましく、０．３質量部以上がより好ましく、０．５質量部以上が更に好ましい。
一方、炭素質被膜の含有量は、黒鉛粒子１００質量部に対して、１５．０質量部以下が好ましく、１３．０質量部以下がより好ましく、１１．０質量部以下が更に好ましく、８．０質量部以下が特に好ましく、５．０質量部以下が最も好ましい。
【００３５】
炭素質被覆黒鉛粒子における炭素質被膜の含有量は、次のように求める。
まず、炭素質被膜の前駆体（例えば、後述する変性ノボラック型フェノール樹脂）の残炭率を求める。残炭率は、前駆体のみに炭素質被覆黒鉛粒子と同じ熱履歴を付与して炭素質被膜とした場合における、仕込み量に対する残量の割合（単位：質量％）である。
求めた前駆体の残炭率と、後述する添加量とから、炭素質被膜の含有量を求める。
例えば、残炭率が「３４質量％」である前駆体の添加量が、黒鉛粒子１００質量部に対して「８．０質量部」である場合を考える。この場合、得られる炭素質被覆黒鉛粒子における炭素質被膜の含有量は、黒鉛粒子１００質量部に対して「２．７質量部」（＝８．０×０．３４）となる。
【００３６】
［炭素質被覆黒鉛粒子の製造方法］
本発明の炭素質被覆黒鉛粒子の製造方法（以下、単に、「本発明の製造方法」ともいう）は、上述した本発明の炭素質被覆黒鉛粒子を製造する方法であって、黒鉛粒子に、変性ノボラック型フェノール樹脂を付着させることにより、樹脂付着黒鉛粒子を得て、上記樹脂付着黒鉛粒子を、非酸化性雰囲気下、９００〜１５００℃で加熱して、上記変性ノボラック型フェノール樹脂を炭化させることにより、上記黒鉛粒子の表面の少なくとも一部を炭素質被膜で被覆し、上記変性ノボラック型フェノール樹脂を構成するアリーレン基のうち、５〜９５モル％がヒドロキシ基を有するアリーレン基である。
【００３７】
以下では、まず、本発明の製造方法に用いる黒鉛粒子および変性ノボラック型フェノール樹脂を説明し、その後、本発明の製造方法における各工程を説明する。
【００３８】
〈黒鉛粒子〉
本発明の製造方法において、原料として、黒鉛粒子を用いる。
黒鉛粒子の形状は、球状または楕円体状が好ましい。黒鉛粒子の平均粒子径（Ｄ５０）は、３〜２０μｍが好ましく、５〜１８μｍが好ましい。黒鉛粒子の比表面積（ＳＢＥＴ）は、１２ｍ２／ｇ以下が好ましく、１０ｍ２／ｇ以下がより好ましい。
黒鉛粒子は、天然黒鉛粒子であっても人造黒鉛粒子であってもよいが、結晶性が高い等の理由から、天然黒鉛粒子が好ましい。
市販品の球状または楕円体状に加工された天然黒鉛粒子を使用できる。
球状または楕円体状以外の形状の天然黒鉛（例えば、鱗片状黒鉛）を、球状または楕円体状に加工して使用してもよい。
鱗片状黒鉛を加工する方法としては、例えば、接着剤や樹脂などの造粒助剤の共存下で複数の鱗片状黒鉛を混合する方法；複数の鱗片状黒鉛に接着剤を用いずに機械的外力を加える方法；両者を併用する方法；等が挙げられる。
これらのうち、機械的外力を加える方法が好ましい。鱗片状黒鉛に機械的外力を加えるとは、すなわち、鱗片状黒鉛を、機械的に粉砕および造粒することであり、これにより、鱗片状黒鉛を造粒して球状化できる。
鱗片状黒鉛を粉砕する装置としては、例えば、加圧ニーダー、二本ロールなどの混練機；回転ボールミル、カウンタジェットミル（ホソカワミクロン社製）、カレントジェット（日清エンジニアリング社製）などの粉砕装置；等を使用できる。
鱗片状黒鉛を粉砕して得られる粉砕品（その表面が鋭角な部分を有している場合もある）を造粒する装置としては、例えば、ＧＲＡＮＵＲＥＸ（フロイント産業社製）、ニューグラマシン（セイシン企業社製）、アグロマスター（ホソカワミクロン社製）などの造粒機；ハイブリダイゼーション（奈良機械製作所社製）、メカノマイクロス（奈良機械製作所社製）、メカノフュージョンシステム（ホソカワミクロン社製）などのせん断圧縮加工装置；等を使用できる。
【００３９】
〈変性ノボラック型フェノール樹脂〉
本発明に用いる変性ノボラック型フェノール樹脂は、その骨格の一部が、ヒドロキシ基を有しないアリーレン基に置換されたノボラック型フェノール樹脂である。
すなわち、変性ノボラック型フェノール樹脂を構成するアリーレン基のうち、５〜９５モル％がヒドロキシ基を有するアリーレン基である。
【００４０】
本発明に用いる変性ノボラック型フェノール樹脂は、下記式（１）で表されることが好ましい。
【００４１】
【化２】
0006946597.tif 000003
【００４２】
式（１）中、Ｐはヒドロキシ基を有するアリーレン基を表し、Ｘはヒドロキシ基を有しないアリーレン基を表し、ｍおよびｎは各々独立に１以上の整数を表す。ただし、ｍ／（ｍ＋ｎ）の値は０．０５〜０．９５である。
【００４３】
式（１）中のＰが表すヒドロキシ基を有するアリーレン基としては、例えば、フェノール類から誘導される２価の基（すなわち、フェノール類を構成する芳香環から２個の水素原子を除いた残基）が挙げられる。
ここで、フェノール類の具体例としては、特に限定されないが、フェノール；ｏ−クレゾール、ｍ−クレゾール、ｐ−クレゾール、キシレノール、ｐ−ｔ−ブチルフェノールなどのアルキル置換フェノール；ｐ−フェニルフェノールなどの芳香族置換フェノール；カテコール、レゾルシノールなどの２価フェノール；α−ナフトール、β−ナフトールなどのナフトール；等が挙げられ、なかでも、フェノールが好ましい。
【００４４】
式（１）中のＸが表すヒドロキシ基を有しないアリーレン基としては、ヒドロキシ基を有しない芳香族炭化水素から誘導される２価の基（すなわち、ヒドロキシ基を有しない芳香族炭化水素を構成する芳香環から２個の水素原子を除いた残基）が挙げられる。
ここで、ヒドロキシ基を有しない芳香族炭化水素の具体例としては、特に限定されないが、ベンゼン、ナフタレン、ビフェニル、アントラセンなどが挙げられる。これらの芳香族炭化水素は、ヒドロキシ基以外の置換基を有していてもよい。
置換基としては、例えば、メチル基、エチル基などのアルキル基；ビニル基、アリル基などのアルケニル基；アミノ基；フェニル基などのアリール基；等が挙げられ、なかでも、アルキル基が好ましく、メチル基がより好ましい。
置換基の数は、特に限定されないが、１以上が好ましく、２以上がより好ましい。上限は特に限定されず、芳香環の数などに応じて適宜選択されるが、例えば、４以下である。
置換基の数が２以上である場合、複数の置換基は、全て同一であってもよく、各々が異なっていてもよい。
【００４５】
式（１）中のＰとＸとは、メチレン基を介して、交互に結合していてもよく、ランダムに結合していてもよい。
【００４６】
式（１）中のｍおよびｎが表す１以上の整数は、特に限定されず、例えば、式（１）で表される変性ノボラック型フェノール樹脂の重量平均分子量（Ｍｗ）などに応じて、適宜選択される。
【００４７】
《未変性率》
ただし、ｍ／（ｍ＋ｎ）の値が、０．０５〜０．９５を満たすようにする。
以下、「ｍ／（ｍ＋ｎ）の値」を、未変性率とも称する。未変性率は、本発明の炭素質被覆黒鉛粒子を得やすいという理由から、０．２０〜０．９０が好ましく、０．４０〜０．９０がより好ましく０．４０〜０．８５が更に好ましく、０．６０〜０．８０が特に好ましい。
【００４８】
未変性率が異なる樹脂どうしを混合して、未変性率が上記範囲を満たす樹脂を得てもよい。また、式（１）中のｍが０である樹脂と、式（１）中のｎが０である樹脂とを混合して、未変性率が上記範囲を満たす樹脂を得てもよい。
【００４９】
未変性率は、水酸基価をＪＩＳ Ｋ ００７０（１９９２）に準拠して中和滴定法により求めるとともに、１３Ｃ ＮＭＲのＮＮＥ法を用いて、各官能基の比率から、式（１）をモデル構造として、ｍおよびｎを算出することにより求める。
【００５０】
《重量平均分子量》
変性ノボラック型フェノール樹脂の重量平均分子量（ポリスチレン換算）は、本発明の炭素質被覆黒鉛粒子を得やすいという理由から、５００〜１０００００が好ましく、６００〜１０００００がより好ましく、７００〜８００００が更に好ましく、１００〜５００００がより好ましい。
重量平均分子量は、以下の条件で、ＧＰＣ（ゲル浸透クロマトグラフィー）を用いて測定することにより求める。
【００５１】
（測定条件）
・装置本体：ＴＯＳＯＨ社製「ＨＬＣ−８２２０」
・検出器：波長２８０ｎｍにセットしたＴＯＳＯＨ社製「ＵＶ−８２２０」
・分析用カラム：ＴＯＳＯＨ社製「ＴＳＫ−ＧＥＬＳｕｐｅｒＨＺ２０００」、「ＴＳＫ−ＧＥＬＳｕｐｅｒＨＺ３０００」、「ＴＳＫ−ＧＥＬＳｕｐｅｒＨＺＭ−Ｍ」をそれぞれ使用
・溶出溶媒：テトラヒドロフラン
・カラム温度：４０℃
【００５２】
《キシレン変性ノボラック型フェノール樹脂》
式（１）で表される変性ノボラック型フェノール樹脂としては、本発明の炭素質被覆黒鉛粒子を得やすいという理由から、キシレン変性ノボラック型フェノール樹脂が好適に挙げられる。この場合、式（１）中のＰがヒドロキシフェニレン基を表し、Ｘがジメチルフェニレン基を表す。
キシレン変性ノボラック型フェノール樹脂は、例えば、フェノール類と、キシレンまたはキシレン変性化合物とを反応させて得られる。
キシレンは、ｏ−キシレン、ｍ−キシレンおよびｐ−キシレンのいずれでもよい。
キシレン変性化合物は、ｏ−キシレン変性化合物、ｍ−キシレン変性化合物およびｐ−キシレン変性化合物のいずれでもよい。キシレン変性化合物としては、特に限定されないが、例えば、複数のキシレンがメチレン基および／またはエーテル結合によって直鎖状に架橋した化合物が挙げられ、市販品としては、フドー社製のキシレン変性化合物（商品名：ニカノール（登録商標））が例示される。
【００５３】
《その他の例》
式（１）で表される変性ノボラック型フェノール樹脂のその他の例としては、フェノールアラルキル樹脂、ビフェニルアラルキル樹脂などが挙げられる。
フェノールアラルキル樹脂の具体例としては、フェノール類と、ｐ−キシリレングリコールジメチルエーテルとを酸性触媒下で反応させて得られる樹脂が挙げられる。この酸性触媒としては、例えば、ジエチル硫酸が挙げられる。
フェノールアラルキル樹脂の他の具体例としては、フェノール類と、ジビニルベンゼンとを酸性触媒下で反応させて得られる樹脂が挙げられる。この酸性触媒としては、例えば、ｐ−トルエンスルホン酸が挙げられる。
ビフェニルアラルキル樹脂の具体例としては、フェノール類とビス（メトキシメチル）ビフェニルとを酸性触媒下で反応させて得られる樹脂が挙げられる。この酸性触媒としては、例えば、ジエチル硫酸が挙げられる。
【００５４】
〈樹脂付着黒鉛粒子の調製〉
本発明の製造方法においては、まず、黒鉛粒子に、変性ノボラック型フェノール樹脂を付着させる。これにより、黒鉛粒子の表面に変性ノボラック型フェノール樹脂が付着した樹脂付着黒鉛粒子を得る。
【００５５】
《混合》
黒鉛粒子に変性ノボラック型フェノール樹脂を付着させる方法としては、例えば、黒鉛粒子と変性ノボラック型フェノール樹脂とを混合する方法が挙げられる。
混合の方法としては、特に限定されず、例えば、黒鉛粒子と、粉末状または加熱溶融して液状にした変性ノボラック型フェノール樹脂とを、混錬機などを用いて混合する方法が挙げられる。このとき、分散媒に黒鉛粒子を分散させた分散液を用いてもよい。混練機としては、例えば、加圧ニーダー、二本ロールなどを用いてもよい。
【００５６】
変性ノボラック型フェノール樹脂は、黒鉛粒子の表面に広がりやすくするため、粉末状が好ましい。粉末状の変性ノボラック型フェノール樹脂の平均粒子径（Ｄ５０）は、特に限定されないが、例えば、１〜５０μｍである。
【００５７】
《添加量》
変性ノボラック型フェノール樹脂の残炭率にもよるが、変性ノボラック型フェノール樹脂の添加量は、例えば、以下に示す添加量が好適に挙げられる。
すなわち、変性ノボラック型フェノール樹脂の添加量は、黒鉛粒子１００質量部に対して、０．１質量部以上が好ましく、０．２質量部以上がより好ましく、０．５質量部以上が更に好ましい。この場合、黒鉛粒子のエッジ面が十分に覆われることにより、初回充放電効率がより優れる。
一方、変性ノボラック型フェノール樹脂の添加量は、黒鉛粒子１００質量部に対して、３０．０質量部以下が好ましく、１５．０質量部以下がより好ましく、１０．０質量部以下が更に好ましく、５．０質量部以下が特に好ましい。この場合、黒鉛粒子に対するリチウムの出入りが被覆によって阻害されることが抑制され、入出力特性が優れる。
【００５８】
〈樹脂付着黒鉛粒子の加熱〉
次に、樹脂付着黒鉛粒子を、非酸化性雰囲気下、９００〜１５００℃で加熱する。これにより、変性ノボラック型フェノール樹脂を、炭化させて、炭素質（炭素質被膜）とする。こうして、黒鉛粒子の表面の少なくとも一部が炭素質被膜によって被覆された炭素質被覆黒鉛粒子を得る。
【００５９】
加熱温度は、炭素質被膜の不可逆容量が大きくなることが抑制されて初回充放電効率が優れるという理由から、９００℃以上であり、この効果がより優れるという理由から、９５０℃以上が好ましく、１０００℃以上がより好ましい。
一方、加熱温度は、炭素質被膜の結晶性が上がることが抑制されて入出力特性が優れるという理由から、１５００℃以下であり、この効果がより優れるという理由から、１３００℃以下が好ましく、１２００℃以下がより好ましい。
【００６０】
加熱時間は、１時間以上が好ましく、２時間以上がより好ましい。加熱時間の上限は、特に限定されないが、例えば、３０時間である。
【００６１】
加熱する際の雰囲気は、非酸化性雰囲気である。酸化性雰囲気では、炭素質被膜が燃焼して消失するからである。非酸化性雰囲気としては、例えば、窒素雰囲気、アルゴン雰囲気、ヘリウム雰囲気、真空雰囲気などが挙げられる。自らが酸化するコークスブリーズなどを配置して雰囲気の酸素濃度を下げて、実質的に非酸化性雰囲気としてもよい。
【００６２】
以下、本発明の炭素質被覆黒鉛粒子を「本発明の負極材料」と称する場合がある。
【００６３】
［リチウムイオン二次電池用負極（負極）］
本発明のリチウムイオン二次電池用負極は、本発明の負極材料を含有する。リチウムイオン二次電池用負極を単に「負極」ともいう。
【００６４】
本発明の負極は、通常の負極に準じて作製される。
負極の作製時には、本発明の負極材料に結合剤を加えて予め調製した負極合剤を用いることが好ましい。負極合剤には、本発明の負極材料以外の活物質や導電材が含まれていてもよい。
結合剤としては、電解質に対して、化学的および電気化学的に安定性を示すものが好ましく、例えば、ポリテトラフルオロエチレン、ポリフッ化ビニリデンなどのフッ素系樹脂；ポリエチレン、ポリビニルアルコール、スチレンブタジエンゴムなどの樹脂；カルボキシメチルセルロース；等が用いられ、これらを２種以上併用することもできる。
結合剤は、通常、負極合剤の全量中の１〜２０質量％程度の割合で用いられる。
【００６５】
より具体的には、まず、任意で、本発明の負極材料を分級などにより所望の粒度に調整する。その後、本発明の負極材料を結合剤と混合し、得られた混合物を溶剤に分散させて、ペースト状の負極合剤を調製する。溶剤としては、水、イソピロピルアルコール、Ｎ−メチルピロリドン、ジメチルホルムアミドなどが挙げられる。混合や分散には、公知の攪拌機、混合機、混練機、ニーダーなどが用いられる。
【００６６】
調製したペーストを、集電体の片面または両面に塗布し、乾燥する。塗布量は、３〜１５ｍｇ／ｃｍ２が好ましく、５〜１５ｍｇ／ｃｍ２がより好ましい。こうして、集電体に均一かつ強固に密着した負極合剤層（負極）が得られる。負極合剤層の厚さは、１０〜２００μｍが好ましく、２０〜１００μｍがより好ましい。
負極合剤層を形成した後、プレス加圧などの圧着を行なうことにより、負極合剤層（負極）と集電体との密着強度をより高めることができる。
集電体の形状は、特に限定されないが、例えば、箔状、メッシュ、エキスパンドメタルなどの網状などである。集電体の材質としては、銅、ステンレス、ニッケルなどが好ましい。集電体の厚さは、箔状の場合で５〜２０μｍ程度が好ましい。
【００６７】
〈塗工電極密度〉
本発明の負極において、塗工電極密度は、１．１０ｇ／ｃｍ３以上が好ましく、１．２０ｇ／ｃｍ３以上がより好ましく、一方、２．００ｇ／ｃｍ３以下が好ましく、１．９０ｇ／ｃｍ３以下がより好ましい。
負極の塗工電極密度は、次のように求める。
一定の面積に打ち抜いた負極の質量（電子天秤を使用）および厚さ（マイクロメーターを使用）を測定する。次に、同じ面積に打ち抜いた集電体１０枚の質量を測定し、その平均値を集電体の質量とする。更に、集電体の金属の密度から、集電体の厚さを求める。そして、下記式より、負極の塗工電極密度を求める。
負極の塗工電極密度＝（負極の質量−集電体の質量）／（負極の厚さ−集電体の厚さ）×（打ち抜き面積）
【００６８】
［リチウムイオン二次電池］
本発明のリチウムイオン二次電池は、本発明の負極を有し、更に、正極および非水電解質などを有する。本発明のリチウムイオン二次電池は、例えば、負極、非水電解質および正極が、この順で積層されて、外装材内に収容されることにより構成される。
本発明のリチウムイオン二次電池の型式は、用途、搭載機器、要求される充放電容量などに応じて、円筒型、角型、コイン型、ボタン型などの中から任意に選択できる。
【００６９】
〈正極〉
正極の材料（正極活物質）は、充分量のリチウムを吸蔵／離脱し得るものを選択するのが好ましい。正極活物質としては、リチウムのほか、例えば、リチウム含有遷移金属酸化物、遷移金属カルコゲン化物、バナジウム酸化物およびそのリチウム化合物などのリチウム含有化合物；一般式ＭＸＭｏ６Ｓ８−Ｙ（式中Ｍは少なくとも一種の遷移金属元素であり、Ｘは０≦Ｘ≦４、Ｙは０≦Ｙ≦１の範囲の数値である）で表されるシェブレル相化合物；活性炭；活性炭素繊維；等が挙げられる。バナジウム酸化物は、Ｖ２Ｏ５、Ｖ６Ｏ１３、Ｖ２Ｏ４、Ｖ３Ｏ８で示される。
【００７０】
リチウム含有遷移金属酸化物は、リチウムと遷移金属との複合酸化物であり、リチウムと２種類以上の遷移金属とを固溶したものであってもよい。複合酸化物は単独で使用しても、２種類以上を組み合わせて使用してもよい。
リチウム含有遷移金属酸化物は、具体的には、ＬｉＭ１１−ＸＭ２ＸＯ２（式中Ｍ１、Ｍ２は少なくとも一種の遷移金属元素であり、Ｘは０≦Ｘ≦１の範囲の数値である）、または、ＬｉＭ１１−ＹＭ２ＹＯ４（式中Ｍ１、Ｍ２は少なくとも一種の遷移金属元素であり、Ｙは０≦Ｙ≦１の範囲の数値である）で示される。
Ｍ１、Ｍ２で示される遷移金属元素は、Ｃｏ、Ｎｉ、Ｍｎ、Ｃｒ、Ｔｉ、Ｖ、Ｆｅ、Ｚｎ、Ａｌ、Ｉｎ、Ｓｎなどであり、好ましいのはＣｏ、Ｆｅ、Ｍｎ、Ｔｉ、Ｃｒ、Ｖ、Ａｌなどである。好ましい具体例は、ＬｉＣｏＯ２、ＬｉＮｉＯ２、ＬｉＭｎＯ２、ＬｉＮｉ０．９Ｃｏ０．１Ｏ２、ＬｉＮｉ０．５Ｃｏ０．５Ｏ２などである。
リチウム含有遷移金属酸化物は、例えば、リチウム、遷移金属の酸化物、水酸化物、塩類等を出発原料とし、これら出発原料を所望の金属酸化物の組成に応じて混合し、酸素雰囲気下６００〜１０００℃の温度で焼成することにより得られる。
【００７１】
正極活物質は、上述した化合物を単独で使用しても２種類以上併用してもよい。例えば、正極中に炭酸リチウム等の炭素塩を添加できる。正極を形成するに際しては、従来公知の導電剤や結着剤などの各種添加剤を適宜に使用できる。
【００７２】
正極は、例えば、正極活物質と、結合剤と、正極に導電性を付与するための導電剤とからなる正極合剤を、集電体の両面に塗布して正極合剤層を形成して作製される。
結合剤としては、負極の作製に使用される結合剤を使用できる。
導電剤としては、黒鉛化物、カーボンブラックなどの公知の導電剤が使用される。
集電体の形状は特に限定されないが、箔状または網状等が挙げられる。集電体の材質は、アルミニウム、ステンレス、ニッケル等である。集電体の厚さは、１０〜４０μｍが好ましい。
正極も、負極と同様に、ペースト状の正極合剤を、集電体に塗布、乾燥し、その後、プレス加圧等の圧着を行なってもよい。
【００７３】
〈非水電解質〉
非水電解質は、液状の非水電解質（非水電解質液）であってもよく、固体電解質またはゲル電解質などの高分子電解質であってもよい。
【００７４】
非水電解質としては、通常の非水電解質液に使用される電解質塩である、ＬｉＰＦ６、ＬｉＢＦ４、ＬｉＡｓＦ６、ＬｉＣｌＯ４、ＬｉＢ（Ｃ６Ｈ５）、ＬｉＣｌ、ＬｉＢｒ、ＬｉＣＦ３ＳＯ３、ＬｉＣＨ３ＳＯ３、ＬｉＮ（ＣＦ３ＳＯ２）２、ＬｉＣ（ＣＦ３ＳＯ２）３、ＬｉＮ（ＣＦ３ＣＨ２ＯＳＯ２）２、ＬｉＮ（ＣＦ３ＣＦ２ＯＳＯ２）２、ＬｉＮ（ＨＣＦ２ＣＦ２ＣＨ２ＯＳＯ２）２、ＬｉＮ（（ＣＦ３）２ＣＨＯＳＯ２）２、ＬｉＢ［｛Ｃ６Ｈ３（ＣＦ３）２｝］４、ＬｉＡｌＣｌ４、ＬｉＳｉＦ６などのリチウム塩が用いられる。酸化安定性の点からは、ＬｉＰＦ６、ＬｉＢＦ４が好ましい。
非水電解質液中の電解質塩の濃度は、０．１〜５．０モル／Ｌが好ましく、０．５〜３．０モル／Ｌがより好ましい。
【００７５】
非水電解質液を調製するための溶媒としては、例えば、エチレンカーボネート、プロピレンカーボネート、ジメチルカーボネート、ジエチルカーボネートなどのカーボネート；１、１−または１、２−ジメトキシエタン、１、２−ジエトキシエタン、テトラヒドロフラン、２−メチルテトラヒドロフラン、γ−ブチロラクトン、１、３−ジオキソラン、４−メチル−１、３−ジオキソラン、アニソール、ジエチルエーテルなどのエーテル；スルホラン、メチルスルホランなどのチオエーテル；アセトニトリル、クロロニトリル、プロピオニトリルなどのニトリル；ホウ酸トリメチル、ケイ酸テトラメチル、ニトロメタン、ジメチルホルムアミド、Ｎ−メチルピロリドン、酢酸エチル、トリメチルオルトホルメート、ニトロベンゼン、塩化ベンゾイル、臭化ベンゾイル、テトラヒドロチオフェン、ジメチルスルホキシド、３−メチル−２−オキサゾリドン、エチレングリコール、ジメチルサルファイトなどの非プロトン性有機溶媒；等が挙げられる。
【００７６】
非水電解質が、固体電解質またはゲル電解質などの高分子電解質である場合、マトリクスとして可塑剤（非水電解質液）でゲル化された高分子を用いることが好ましい。
マトリクスを構成する高分子としては、ポリエチレンオキサイド、その架橋体などのエーテル系高分子化合物；ポリ（メタ）アクリレート系高分子化合物；ポリビニリデンフルオライド、ビニリデンフルオライド−ヘキサフルオロプロピレン共重合体などのフッ素系高分子化合物；等が好適に用いられる。
可塑剤である非水電解質液中の電解質塩の濃度は、０．１〜５．０モル／Ｌが好ましく、０．５〜２．０モル／Ｌがより好ましい。
高分子電解質において、可塑剤の割合は、１０〜９０質量％が好ましく、３０〜８０質量％がより好ましい。
【００７７】
〈セパレータ〉
本発明のリチウムイオン二次電池においては、セパレータも使用できる。
セパレータは、その材質は特に限定されないが、例えば、織布、不織布、合成樹脂製微多孔膜などが用いられる。これらのうち、合成樹脂製微多孔膜が好ましく、なかでも、ポリオレフィン系微多孔膜が、厚さ、膜強度、膜抵抗の面でより好ましい。ポリオレフィン系微多孔膜としては、ポリエチレン製微多孔膜、ポリプロピレン製微多孔膜、これらを複合した微多孔膜などが好適に挙げられる。
【実施例】
【００７８】
以下に、実施例を挙げて本発明を具体的に説明する。ただし、本発明は、以下に説明する実施例に限定されない。【００７９】
〈実施例１〉
《炭素質被覆黒鉛粒子の調製》
球状天然黒鉛粒子（粒子径Ｄ５０：１０μｍ）１００質量部に、打撃式粉砕機を用いて粉末状に粉砕したキシレン変性ノボラック型フェノール樹脂Ａ（住友ベークライト社製、粒子径Ｄ５０：３４μｍ、未変性率：０．７２、重量平均分子量：１９８００、残炭率：３４質量％）８．０質量部を添加して、ドラム型のミキサーを用いて、２５℃で１５分間混合し、樹脂付着黒鉛粒子を得た。
得られた樹脂付着黒鉛粒子を、黒鉛製の蓋付き容器に入れて、管状炉を用いて、窒素２Ｌ／ｍｉｎ流通下（非酸化性雰囲中）、１２００℃で３時間加熱し、炭素質被覆黒鉛粒子を得た。
得られた炭素質被覆黒鉛粒子の各物性を、上述した方法により求めた。結果を下記表１に示す。【００８０】
《負極の作製》
炭素質被覆黒鉛粒子（負極材料）９８質量部、カルボキシメチルセルロース（結合剤）１質量部およびスチレンブタジエンゴム（結合剤）１質量部を、水に入れ、攪拌することにより、負極合剤ペーストを調製した。
調製した負極合剤ペーストを、銅箔の上に均一な厚さで塗布し、更に、真空中９０℃で乾燥し、負極合剤層を形成した。次に、この負極合剤層を、ハンドプレスによって１２０ＭＰａの圧力で加圧した。その後、銅箔および負極合剤層を、直径１５．５ｍｍの円形状に打ち抜いた。こうして、銅箔からなる集電体に密着した負極（塗工電極密度：１．５０ｇ／ｃｍ３）を作製した。【００８１】
《正極の作製》
リチウム金属箔をニッケルネットに押し付け、直径１５．５ｍｍの円形状に打ち抜いた。これにより、ニッケルネットからなる集電体に密着したリチウム金属箔からなる正極を作製した。【００８２】
《評価電池の作製》
評価電池として、図１に示すボタン型二次電池を作製した。
図１は、ボタン型二次電池を示す断面図である。図１に示すボタン型二次電池は、外装カップ１と外装缶３との周縁部が絶縁ガスケット６を介してかしめられ、密閉構造が形成されている。密閉構造の内部には、外装缶３の内面から外装カップ１の内面に向けて順に、集電体７ａ、正極４、セパレータ５、負極２、および、集電体７ｂが積層されている。【００８３】
図１に示すボタン型二次電池を、次のように作製した。
まず、エチレンカーボネート（３３体積％）とメチルエチルカーボネート（６７体積％）との混合溶媒に、ＬｉＰＦ６を１ｍｏｌ／Ｌとなる濃度で溶解させることにより、非水電解質液を調製した。得られた非水電解質液を、ポリプロピレン多孔質体（厚さ：２０μｍ）に含浸させることにより、非水電解質液が含浸したセパレータ５を作製した。
次に、作製したセパレータ５を、銅箔からなる集電体７ｂに密着した負極２と、ニッケルネットからなる集電体７ａに密着した正極４との間に挟んで積層した。その後、集電体７ｂおよび負極２を外装カップ１の内部に収容し、集電体７ａおよび正極４を外装缶３の内部に収容し、外装カップ１と外装缶３とを合わせた。更に、外装カップ１と外装缶３との周縁部を、絶縁ガスケット６を介在させて、かしめて密閉した。このようにして、ボタン型二次電池を作製した。【００８４】
作製したボタン型二次電池（評価電池）を用いて、以下に説明する充放電試験により、電池特性を評価した。結果を下記表１に示す。
以下の充放電試験においては、リチウムイオンを負極材料に吸蔵する過程を充電とし、負極材料からリチウムイオンが脱離する過程を放電とした。【００８５】
《充放電試験：初回放電容量、初回充放電ロスおよび初回充放電効率》
まず、０．９ｍＡの電流値で、回路電圧が０ｍＶに達するまで定電流充電を行なった。回路電圧が０ｍＶに達した時点で定電圧充電に切り替え、電流値が２０μＡになるまで充電を続けた。この間の通電量から、充電容量（「初回充電容量」ともいう）（単位：ｍＡｈ）を求めた。その後、１２０分間休止した。次に、０．９ｍＡの電流値で、回路電圧が１．５Ｖに達するまで定電流放電を行なった。この間の通電量から、放電容量（「初回放電容量」ともいう）（単位：ｍＡｈ）を求めた。これを第１サイクルとした。
下記式に基づいて、初回充放電ロス（単位：ｍＡｈ／ｇ）および初回充放電効率（単位：％）を求めた。
初回充放電ロス＝初回充電容量−初回放電容量
初回充放電効率＝（初回放電容量／初回充電容量）×１００【００８６】
《充放電試験：サイクル特性》
まず、ＬｉＣｏＯ２（９３質量％）、導電剤（４質量％）および結合剤（３質量％）からなる正極を用いた以外は、上記と同様にして、ボタン型二次電池を作製した。導電剤としては鱗片状黒鉛粒子を、結合剤としてはスチレンブタジエンゴムを用いた。
作製したボタン型二次電池を用いて、以下に説明する充放電試験により、サイクル特性を評価した。【００８７】
回路電圧が１ｍＶに達するまで１Ｃの電流値で定電流充電を行なった後、定電圧充電に切り替え、電流値が２０μＡになるまで充電を続けた。この間の通電量から、充電容量（単位：ｍＡｈ）を求めた。その後、１０分間休止した。次に、２Ｃの電流値で、回路電圧が１．５Ｖに達するまで定電流放電を行なった。この間の通電量から、放電容量（単位：ｍＡｈ）を求めた。この充放電を１００回繰り返し、得られた放電容量から、下記式に基づいて、サイクル特性（単位：％）を求めた。
サイクル特性＝１００×（第１００サイクルの放電容量／第１サイクルの放電容量）【００８８】
〈実施例２〉
球状天然黒鉛粒子１００質量部に対するキシレン変性ノボラック型フェノール樹脂Ａの添加量を５．０質量部に変更した以外は、実施例１と同様にして、炭素質被覆黒鉛粒子を調製し、評価した。結果を下記表１に示す。【００８９】
〈実施例３〉
球状天然黒鉛粒子１００質量部に対するキシレン変性ノボラック型フェノール樹脂Ａの添加量を１．５質量部に変更した以外は、実施例１と同様にして、炭素質被覆黒鉛粒子を調製し、評価した。結果を下記表１に示す。【００９０】
〈実施例４〉
球状天然黒鉛粒子の粒子径Ｄ５０を８μｍとし、かつ、球状天然黒鉛粒子１００質量部に対するキシレン変性ノボラック型フェノール樹脂Ａの添加量を８．５質量部に変更した以外は、実施例１と同様にして、炭素質被覆黒鉛粒子を調製し、評価した。結果を下記表１に示す。【００９１】
〈実施例５〉
球状天然黒鉛粒子の粒子径Ｄ５０を８μｍとし、かつ、球状天然黒鉛粒子１００質量部に対するキシレン変性ノボラック型フェノール樹脂Ａの添加量を１０．５質量部に変更した以外は、実施例１と同様にして、炭素質被覆黒鉛粒子を調製し、評価した。結果を下記表１に示す。【００９２】
〈実施例６〉
球状天然黒鉛粒子（粒子径Ｄ５０：８μｍ）１００質量部に、打撃式粉砕機を用いて粉末状に粉砕したキシレン変性ノボラック型フェノール樹脂Ｂ（住友ベークライト社製、粒子径Ｄ５０：２８μｍ、未変性率：０．８５、重量平均分子量：１６４６、残炭率：３８質量％）７．６質量部を添加して、ドラム型のミキサーを用いて、２５℃で１５分間混合し、樹脂付着黒鉛粒子を得た。
その後は、実施例１と同様にして、炭素質被覆黒鉛粒子を調製し、評価した。結果を下記表１に示す。【００９３】
〈実施例７〉
球状天然黒鉛粒子（粒子径Ｄ５０：８μｍ）１００質量部に、打撃式粉砕機を用いて粉末状に粉砕したキシレン変性ノボラック型フェノール樹脂Ｃ（住友ベークライト社製、粒子径Ｄ５０：３０μｍ、未変性率：０．４８、重量平均分子量：６３５、残炭率：２３質量％）１２．６質量部を添加して、ドラム型のミキサーを用いて、２５℃で１５分間混合し、樹脂付着黒鉛粒子を得た。
その後は、実施例１と同様にして、炭素質被覆黒鉛粒子を調製し、評価した。結果を下記表１に示す。【００９４】
〈実施例８〉
球状天然黒鉛粒子の粒子径Ｄ５０を１５μｍとし、かつ、球状天然黒鉛粒子１００質量部に対するキシレン変性ノボラック型フェノール樹脂Ａの添加量を１０．５質量部に変更した以外は、実施例１と同様にして、炭素質被覆黒鉛粒子を調製し、評価した。結果を下記表１に示す。【００９５】
〈実施例９〉
球状天然黒鉛粒子（粒子径Ｄ５０：８μｍ）１００質量部に、打撃式粉砕機を用いて粉末状に粉砕したキシレン変性ノボラック型フェノール樹脂Ｄ（住友ベークライト社製、粒子径Ｄ５０：３０μｍ、未変性率：０．７２、重量平均分子量：２６１０、残炭率：２９質量％）１０質量部を添加して、ドラム型のミキサーを用いて、２５℃で１５分間混合し、樹脂付着黒鉛粒子を得た。
その後は、実施例１と同様にして、炭素質被覆黒鉛粒子を調製し、評価した。結果を下記表１に示す。【００９６】
〈実施例１０〉
球状天然黒鉛粒子（粒子径Ｄ５０：８μｍ）１００質量部に、打撃式粉砕機を用いて粉末状に粉砕したキシレン変性ノボラック型フェノール樹脂Ｅ（住友ベークライト社製、粒子径Ｄ５０：３０μｍ、未変性率：０．７２、重量平均分子量：９９７３４、残炭率：３５質量％）８．３質量部を添加して、ドラム型のミキサーを用いて、２５℃で１５分間混合し、樹脂付着黒鉛粒子を得た。
その後は、実施例１と同様にして、炭素質被覆黒鉛粒子を調製し、評価した。結果を下記表１に示す。【００９７】
〈比較例１〉
球状天然黒鉛粒子（粒子径Ｄ５０：１５μｍ）１００質量部に、打撃式粉砕機を用いて粉末状に粉砕した未変性ノボラック型フェノール樹脂Ｆ（住友ベークライト社製、粒子径Ｄ５０：３３μｍ、未変性率：１．００、重量平均分子量：１３１００、残炭率：４８質量％）６．３質量部を添加して、ドラム型のミキサーを用いて、２５℃で１５分間混合し、樹脂付着黒鉛粒子を得た。
その後は、実施例１と同様にして、炭素質被覆黒鉛粒子を調製し、評価した。結果を下記表２に示す。【００９８】
〈比較例２〉
球状天然黒鉛粒子１００質量部に対する未変性ノボラック型フェノール樹脂Ｆの添加量を１０．４質量部に変更した以外は、比較例１と同様にして、炭素質被覆黒鉛粒子を調製し、評価した。結果を下記表２に示す。【００９９】
〈比較例３〉
球状天然黒鉛粒子の粒子径Ｄ５０を８μｍとし、かつ、球状天然黒鉛粒子１００質量部に対する未変性ノボラック型フェノール樹脂Ｆの添加量を１０．４質量部に変更した以外は、比較例１と同様にして、炭素質被覆黒鉛粒子を調製し、評価した。結果を下記表２に示す。【０１００】
〈比較例４〉
球状天然黒鉛粒子（粒子径Ｄ５０：１５μｍ）１００質量部に、レゾール型フェノール樹脂Ｇ（住友ベークライト社製、重量平均分子量：９４５、残炭率：３６質量％）８．３質量部を添加して、２軸式ニーダーを用いて、２５℃で３０分間混合し、樹脂付着黒鉛粒子を得た。
その後は、実施例１と同様にして、炭素質被覆黒鉛粒子を調製し、評価した。結果を下記表２に示す。【０１０１】
〈比較例５〉
球状天然黒鉛粒子（粒子径Ｄ５０：８μｍ）１００質量部に、石炭系の高軟化点ピッチＨ（ＪＦＥケミカル製、残炭率：７０質量％）３．０質量部を添加して、ドラム型のミキサーを用いて、２５℃で１５分間混合し、樹脂付着黒鉛粒子を得た。
その後は、実施例１と同様にして、炭素質被覆黒鉛粒子を調製し、評価した。結果を下記表２に示す。【０１０２】
〈比較例６〉
球状天然黒鉛粒子（粒子径Ｄ５０：１０μｍ）１００質量部に、石炭系の高軟化点ピッチＨ（ＪＦＥケミカル製、残炭率：７０質量％）７．０質量部を添加して、ドラム型のミキサーを用いて、２５℃で１５分間混合し、樹脂付着黒鉛粒子を得た。
その後は、実施例１と同様にして、炭素質被覆黒鉛粒子を調製し、評価した。結果を下記表２に示す。【０１０３】
【表１】
0006946597.tif 000004
【０１０４】
【表２】
0006946597.tif 000005
【０１０５】
〈評価結果まとめ〉
上記表１〜表２に示すように、キシレン変性ノボラック型フェノール樹脂を用いた実施例１〜１０は、これを用いなかった比較例１〜６と比較して、電池特性に優れていた。
具体的には、実施例１〜１０は、比較例１〜６よりも、初回充放電ロスが小さく、初回充放電効率の値が大きく良好であり、サイクル特性の値が大きく良好であった。
【符号の説明】
【０１０６】
１：外装カップ
２：負極
３：外装缶
４：正極
５：セパレータ
６：絶縁ガスケット
７ａ：集電体
７ｂ：集電体
【要約】
黒鉛粒子に、変性ノボラック型フェノール樹脂を付着させることにより、樹脂付着黒鉛粒子を得る。上記樹脂付着黒鉛粒子を、非酸化性雰囲気下、９００〜１５００℃で加熱して、上記変性ノボラック型フェノール樹脂を炭化させることにより、上記黒鉛粒子の表面の少なくとも一部を炭素質被膜で被覆する。上記変性ノボラック型フェノール樹脂を構成するアリーレン基のうち、５〜９５モル％がヒドロキシ基を有するアリーレン基である。得られる炭素質被覆黒鉛粒子は、リチウムイオン二次電池の負極材料として用いた場合に電池特性が優れる。【図１】
0006946597.tif 000007